【手続補正書】
【提出日】平成16年8月5日(2004.8.5)
【手続補正１】
【補正対象書類名】明細書
【補正対象項目名】特許請求の範囲
【補正方法】変更
【補正の内容】
【特許請求の範囲】
【請求項１】
（Ａ）黒鉛結晶中にホウ素を含む黒鉛粉末及び（Ｂ）硬化性樹脂及び／または硬化性樹脂組成物を、（Ａ）成分と（Ｂ）成分の質量比で、２０〜９９．９：８０〜０．１の割合（和を１００とする）で含むことを特徴とする導電性硬化性樹脂組成物。
【請求項２】
（Ａ）黒鉛結晶中にホウ素を含む黒鉛粉末、（Ｂ）硬化性樹脂及び／または硬化性樹脂組成物、並びに（Ｃ）繊維径が０．０５〜１０μｍであり、繊維長が１〜５００μｍの気相法炭素繊維及び／または繊維径が０．５〜１００ｎｍであり、繊維長が０．０１〜１０μｍのカーボンナノチューブを含むことを特徴とする導電性硬化性樹脂組成物。
【請求項３】
（Ａ）成分及び（Ｃ）成分の和と（Ｂ）成分の質量比（Ａ＋Ｃ：Ｂ）が２０〜９９．９：８０〜０．１（和を１００とする）であることを特徴とする請求項２に記載の導電性硬化性樹脂組成物。
【請求項４】
（Ａ）成分と（Ｃ）成分との質量比（和を１００とする）が６０〜９９．９：４０〜０．１であることを特徴とする請求項２または３のいずれかに記載の導電性硬化性樹脂組成物。
【請求項５】
（Ａ）成分の黒鉛粉末の嵩密度が１．５ｇ／ｃｍ3となるように加圧した状態において、加圧方向に対して直角方向の（Ａ）成分の粉末電気比抵抗が０．０６Ωｃｍ以下であることを特徴とする請求項１ないし４のいずれかに記載の導電性硬化性樹脂組成物。
【請求項６】
（Ａ）成分の平均粒径が５μｍ〜８０μｍであることを特徴とする請求項１ないし５のいずれかに記載の導電性硬化性樹脂組成物。
【請求項７】
（Ａ）成分が、比表面積が３ｍ2／ｇ以下、アスペクト比が６以下、タッピング嵩密度が０．８ｇ／ｃｍ3以上、格子間隔（Ｃｏ値）が６．７４５Å以下の黒鉛粉末であることを特徴とする請求項１ないし６のいずれかに記載の導電性硬化性樹脂組成物。
【請求項８】
（Ｂ）成分が、フェノール樹脂、不飽和ポリエステル樹脂、エポキシ樹脂、ビニルエステル樹脂及びアリルエステル樹脂から選ばれた少なくとも１種と、硬化剤とを含むことを特徴とする請求項１ないし７のいずれかに記載の導電性硬化性樹脂組成物。
【請求項９】
（Ｂ）成分が、エポキシ樹脂とフェノール樹脂とを含有することを特徴とする請求項８に記載の導電性硬化性樹脂組成物。
【請求項１０】
エポキシ樹脂がクレゾールノボラック型エポキシ樹脂を含み、フェノール樹脂がノボラック型フェノール樹脂を含むことを特徴とする請求項９に記載の導電性硬化性樹脂組成物。
【請求項１１】
（Ｂ）成分が、ビニルエステル樹脂及び／またはアリルエステル樹脂ならびにアリルエステルモノマー、アクリル酸エステルモノマー、メタクリル酸エステルモノマー及びスチレンモノマーから選ばれた少なくとも１種のモノマーと、ラジカル重合開始剤とからなることを特徴とする請求項８に記載の導電性硬化性樹脂組成物。
【請求項１２】
ビニルエステル樹脂がノボラック型ビニルエステル樹脂であることを特徴とする請求項１１に記載の導電性硬化性樹脂組成物。
【請求項１３】
（Ａ）成分が、０．０５質量％〜５．０質量％のホウ素を含有している黒鉛粉末であることを特徴とする請求項１ないし１２のいずれかに記載の導電性硬化性樹脂組成物。
【請求項１４】
請求項１ないし１３のいずれかに記載の導電性硬化性樹脂組成物を硬化して得られる体積固有抵抗が２×１０-2Ωｃｍ以下、接触抵抗が２×１０-2Ωｃｍ2以下、及び熱伝導率が１．０Ｗ／ｍ・Ｋ以上であることを特徴とする導電性硬化体。
【請求項１５】
圧縮成形、トランスファー成形、射出成形または射出圧縮成形のいずれかで成形することを特徴とする請求項１４に記載の導電性硬化体の製造方法。
【請求項１６】
請求項１ないし１３のいずれかに記載の導電性硬化性樹脂組成物であって、（Ｃ）成分を含まないときは（Ａ）成分、（Ｃ）成分を含むときは（Ａ）成分と（Ｃ）成分との和が５０質量％〜９５質量％である導電性硬化性樹脂組成物を硬化して得られる体積固有抵抗が２×１０-2Ωｃｍ以下、接触抵抗が２×１０-2Ωｃｍ2以下、熱伝導率が１．０Ｗ／ｍ・Ｋ以上、及び通気率が１×１０-6ｃｍ2／ｓｅｃ以下であることを特徴とする燃料電池用セパレーター。
【請求項１７】
請求項１ないし１３のいずれかに記載の導電性硬化性樹脂組成物であって、（Ａ）成分または（Ａ）成分と（Ｃ）成分の和が５０質量％〜９５質量％である導電性硬化性樹脂組成物を硬化して得られる体積固有抵抗が２×１０-2Ωｃｍ以下、接触抵抗が２×１０-2Ωｃｍ2以下、熱伝導率が１．０Ｗ／ｍ・Ｋ以上、及び通気率が１×１０-6ｃｍ2／ｓｅｃ以下であることを特徴とする燃料電池用セパレーターを、圧縮成形、トランスファー成形、射出成形または射出圧縮成形のいずれかで成形することを特徴とする燃料電池用セパレーターの製造方法。
【請求項１８】
請求項１ないし１３のいずれかに記載の導電性硬化性樹脂組成物を硬化して得られる導電性硬化体。
【請求項１９】
請求項１ないし１３のいずれかに記載の導電性硬化性樹脂組成物であって、（Ｃ）成分を含まないときは（Ａ）成分、（Ｃ）成分を含むときは（Ａ）成分と（Ｃ）成分との和が５０質量％〜９５質量％である導電性硬化性樹脂組成物を硬化して得られる燃料電池用セパレーター。
【手続補正２】
【補正対象書類名】明細書
【補正対象項目名】００１１
【補正方法】変更
【補正の内容】
【００１１】
すなわち、本発明は以下の（１）〜（１９）に示される導電性硬化性樹脂組成物、その硬化体、及びその成形体に関する。
【手続補正３】
【補正対象書類名】明細書
【補正対象項目名】００１２
【補正方法】変更
【補正の内容】
【００１２】（１）（Ａ）黒鉛結晶中にホウ素を含む黒鉛粉末及び（Ｂ）硬化性樹脂及び／または硬化性樹脂組成物を、（Ａ）成分と（Ｂ）成分の質量比で、２０〜９９．９：８０〜０．１の割合（和を１００とする）で含むことを特徴とする導電性硬化性樹脂組成物。
（２）（Ａ）黒鉛結晶中にホウ素を含む黒鉛粉末、（Ｂ）硬化性樹脂及び／または硬化性樹脂組成物、並びに（Ｃ）繊維径が０．０５〜１０μｍであり、繊維長が１〜５００μｍの気相法炭素繊維及び／または繊維径が０．５〜１００ｎｍであり、繊維長が０．０１〜１０μｍのカーボンナノチューブを含むことを特徴とする導電性硬化性樹脂組成物。
（１）（Ａ）成分及び（Ｃ）成分の和と（Ｂ）成分の質量比（Ａ＋Ｃ：Ｂ）が２０〜９９．９：８０〜０．１（和を１００とする）であることを特徴とする（２）に記載の導電性硬化性樹脂組成物。
（４）（Ａ）成分と（Ｃ）成分との質量比（和を１００とする）が６０〜９９．９：４０〜０．１であることを特徴とする（２）または（３）のいずれかに記載の導電性硬化性樹脂組成物。
（５）（Ａ）成分の黒鉛粉末の嵩密度が１．５ｇ／ｃｍ3となるように加圧した状態において、加圧方向に対して直角方向の（Ａ）成分の粉末電気比抵抗が０．０６Ωｃｍ以下であることを特徴とする（１）ないし（４）のいずれかに記載の導電性硬化性樹脂組成物。
（６）（Ａ）成分の平均粒径が５μｍ〜８０μｍであることを特徴とする（１）ないし（５）のいずれかに記載の導電性硬化性樹脂組成物。
（７）（Ａ）成分が、比表面積が３ｍ2／ｇ以下、アスペクト比が６以下、タッピング嵩密度が０．８ｇ／ｃｍ3以上、格子間隔（Ｃｏ値）が６．７４５Å以下の黒鉛粉末であることを特徴とする（１）ないし（６）のいずれかに記載の導電性硬化性樹脂組成物。
（８）（Ｂ）成分が、フェノール樹脂、不飽和ポリエステル樹脂、エポキシ樹脂、ビニルエステル樹脂及びアリルエステル樹脂から選ばれた少なくとも１種と、硬化剤とを含むことを特徴とする（１）ないし（７）のいずれかに記載の導電性硬化性樹脂組成物。
（９）（Ｂ）成分が、エポキシ樹脂とフェノール樹脂とを含有することを特徴とする（８）に記載の導電性硬化性樹脂組成物。
（１０）エポキシ樹脂がクレゾールノボラック型エポキシ樹脂を含み、フェノール樹脂がノボラック型フェノール樹脂を含むことを特徴とする（９）に記載の導電性硬化性樹脂組成物。
（１１）（Ｂ）成分が、ビニルエステル樹脂及び／またはアリルエステル樹脂ならびにアリルエステルモノマー、アクリル酸エステルモノマー、メタクリル酸エステルモノマー及びスチレンモノマーから選ばれた少なくとも１種のモノマーと、ラジカル重合開始剤とからなることを特徴とする（８）に記載の導電性硬化性樹脂組成物。
（１２）ビニルエステル樹脂がノボラック型ビニルエステル樹脂であることを特徴とする（１１）に記載の導電性硬化性樹脂組成物。
（１３）（Ａ）成分が、０．０５質量％〜５．０質量％のホウ素を含有している黒鉛粉末であることを特徴とする（１）ないし（１２）のいずれかに記載の導電性硬化性樹脂組成物。
（１４）（１）ないし（１３）のいずれかに記載の導電性硬化性樹脂組成物を硬化して得られる体積固有抵抗が２×１０-2Ωｃｍ以下、接触抵抗が２×１０-2Ωｃｍ2以下、及び熱伝導率が１．０Ｗ／ｍ・Ｋ以上であることを特徴とする導電性硬化体。
（１５）圧縮成形、トランスファー成形、射出成形または射出圧縮成形のいずれかで成形することを特徴とする（１４）に記載の導電性硬化体の製造方法。
（１６）（１）ないし（１３）のいずれかに記載の導電性硬化性樹脂組成物であって、（Ｃ）成分を含まないときは（Ａ）成分、（Ｃ）成分を含むときは（Ａ）成分と（Ｃ）成分との和が５０質量％〜９５質量％である導電性硬化性樹脂組成物を硬化して得られる体積固有抵抗が２×１０-2Ωｃｍ以下、接触抵抗が２×１０-2Ωｃｍ2以下、熱伝導率が１．０Ｗ／ｍ・Ｋ以上、及び通気率が１×１０-6ｃｍ2／ｓｅｃ以下であることを特徴とする燃料電池用セパレーター。
（１７）（１）ないし（１３）のいずれかに記載の導電性硬化性樹脂組成物であって、（Ａ）成分または（Ａ）成分と（Ｃ）成分の和が５０質量％〜９５質量％である導電性硬化性樹脂組成物を硬化して得られる体積固有抵抗が２×１０-2Ωｃｍ以下、接触抵抗が２×１０-2Ωｃｍ2以下、熱伝導率が１．０Ｗ／ｍ・Ｋ以上、及び通気率が１×１０-6ｃｍ2／ｓｅｃ以下であることを特徴とする燃料電池用セパレーターを、圧縮成形、トランスファー成形、射出成形または射出圧縮成形のいずれかで成形することを特徴とする燃料電池用セパレーターの製造方法。
（１８）（１）ないし（１３）のいずれかに記載の導電性硬化性樹脂組成物を硬化して得られる導電性硬化体。
（１９）（１）ないし（１３）のいずれかに記載の導電性硬化性樹脂組成物であって、（Ｃ）成分を含まないときは（Ａ）成分、（Ｃ）成分を含むときは（Ａ）成分と（Ｃ）成分との和が５０質量％〜９５質量％である導電性硬化性樹脂組成物を硬化して得られる燃料電池用セパレーター。